(57)【特許請求の範囲】
【請求項１】
放射性物質を吸着したフェロシアン化物を含む放射性物質吸着剤を処理する方法であって、
前記放射性物質吸着剤と粘土鉱物と土壌とを混合して混合物を得る工程と、
前記混合物をプレス成形する工程と、
プレス成形した前記混合物を熱処理する工程と
を備えることを特徴とする放射性物質吸着剤の処理方法。
【請求項２】
前記混合物の全量に対する前記粘土鉱物の量は５質量％以上であることを特徴とする請求項１記載の放射性物質吸着剤の処理方法。
【請求項３】
前記粘土鉱物は、バーミキュライト、カオリナイト及びイライトから選ばれる１種以上であることを特徴とする請求項１又は２記載の放射性物質吸着剤の処理方法。
【請求項４】
前記混合物の全量に対する前記放射性物質吸着剤の量は６０質量％以下であることを特徴とする請求項１乃至３のいずれか１項記載の放射性物質吸着剤の処理方法。
【請求項５】
前記プレス成形の圧力は６００ｋｇ／ｃｍ２以上であることを特徴とする請求項１乃至４のいずれか１項記載の放射性物質吸着剤の処理方法。
【請求項６】
前記熱処理する工程における温度は、３５０℃以上であることを特徴とする請求項１乃至５のいずれか１項記載の放射性物質吸着剤の処理方法。
【請求項７】
さらに、前記混合物を得る工程の前に、前記土壌を分級する工程を有することを特徴とする請求項１乃至６のいずれか１項記載の放射性物質吸着剤の処理方法。
【請求項８】
さらに、前記熱処理する工程において発生する、窒素酸化物ガスを処理する工程を備えることを特徴とする請求項１乃至７のいずれか１項記載の放射性物質吸着剤の処理方法。
【請求項９】
放射性物質を吸着したフェロシアン化物を含む放射性物質吸着剤を処理する装置であって、
前記放射性物質吸着剤と粘土鉱物と土壌とを混合して混合物を得る混合部と、
前記混合物をプレス成形するプレス成形部と、
前記プレス成形された前記混合物を熱処理する熱処理部と
を備えることを特徴とする放射性物質吸着剤の処理装置。
【発明の詳細な説明】
【技術分野】
【０００１】
本発明の実施形態は、放射性物質吸着剤の処理方法及び処理装置に関する。
【背景技術】
【０００２】
放射能汚染水などからの放射性物質の分離に放射性物質吸着剤が使用されている。放射性物質吸着剤として、放射性物質の吸着能力が高く、かつ量産性に優れることから、フェロシアン化物が使用されている。
【０００３】
現在、使用済みの放射性物質吸着剤を地中に埋設して処理することが検討されている。しかし、フェロシアン化物を地中に埋設した場合、雨水、地下水などとの接触により、有害なシアン化物が発生するおそれがある。
【０００４】
なお、一般的なシアン対策としては、酸化分解、生物分解及び光分解によってシアン化物を分解することが知られている。しかしながら、これらの方法では、放射性物質が吸着した放射性物質吸着剤について効率的に処理することが困難である。
【０００５】
一方、放射性物質吸着剤として、ゼオライトにフェロシアン化物を担持させたものが知られている。このような放射性物質吸着剤によれば、焼成によりフェロシアン化物が分解されることからシアン化物の発生が抑制される。また、フェロシアン化物の分解に伴って放出される放射性物質はゼオライトに吸着されることから、放射性物質が外部の環境中に放出されることも抑制される。しかし、このような放射性物質吸着剤については、多量のゼオライトを使用することから製造コストが増加しやすい。また、焼成後に多量のゼオライトが残留することから、処理効率が低下しやすく、ゼオライトの処理コストが増加しやすい。
【先行技術文献】
【特許文献】
【０００６】
【特許文献１】特開２０１３−２３４９６４号公報
【特許文献２】特開２０１４−１６３１１号公報
【発明の概要】
【発明が解決しようとする課題】
【０００７】
本発明は上記した課題を解決するためになされたものであって、フェロシアン化物を含む放射性物質吸着剤を、シアンの溶出を抑えつつ、効率的に処理することができる放射性物質吸着剤の処理方法及び処理装置を提供することを目的とする。
【課題を解決するための手段】
【０００８】
本発明の放射性物質吸着剤の処理方法の一態様は、放射性物質を吸着したフェロシアン化物を含む放射性物質吸着剤を処理する方法であって、前記放射性物質吸着剤と粘土鉱物と土壌とを混合して混合物を得る工程と、前記混合物をプレス成形する工程と、プレス成形した前記混合物を熱処理する工程とを備えることを特徴とする。
【０００９】
本発明の放射性物質吸着剤の処理装置の一態様は、放射性物質を吸着したフェロシアン化物を含む放射性物質吸着剤を処理する装置であって、前記放射性物質吸着剤と粘土鉱物と土壌とを混合して混合物を得る混合部と、前記混合物をプレス成形するプレス成形部と、前記プレス成形された前記混合物を熱処理する熱処理部とを備えることを特徴とする。
【発明の効果】
【００１０】
本発明の放射性物質吸着剤の処理方法及び処理装置によれば、フェロシアン化物を含む放射性物質吸着剤を、シアンの溶出を抑えつつ、効率的に処理することができる。
【図面の簡単な説明】
【００１１】
【図１】実施形態の処理方法を示すフロー図である。
【図２】実施形態の処理装置を示すブロック図である。
【図３】粘土鉱物の種類及び混合割合と放射性物質の固定化率の関係を示すグラフである。
【図４】粘土鉱物を用いない場合の、土壌の粒径と放射性物質の固定化率の関係を示すグラフである。
【図５】プレス成形圧力と放射性物質の固定化率の関係を示すグラフである。
【図６】放射性物質吸着剤の混合割合と放射性物質の固定化率の関係を示すグラフである。
【発明を実施するための形態】
【００１２】
以下、本発明の実施形態について図面を参照して説明する。
図１は、実施形態に係る放射性物質吸着剤の処理方法を示すフロー図である。
【００１３】
本実施形態の放射性物質吸着剤の処理方法は、混合工程Ｓ１、プレス成形工程Ｓ２、および熱処理工程Ｓ３を有する。混合工程Ｓ１では、フェロシアン化物を含む放射性物質吸着剤１と、粘土鉱物２と、土壌３とを混合してこれらの混合物を得る。プレス成形工程Ｓ２では、混合工程Ｓ１で得られた混合物をプレス成形して成形体を得る。熱処理工程Ｓ３では、成形体を熱処理して固化体４を得る。
【００１４】
混合工程Ｓ１に使用される放射性物質吸着剤１は、少なくともフェロシアン化物を含む。フェロシアン化物としては、例えば、下記化学式（１）で示されるプルシアンブルー（紺青（フェロシアン化第二鉄））が挙げられる。
Ｍ４＋［Ｆｅ（ＩＩ）（ＣＮ）６］４−      …（１）
（但し、式（１）中、Ｍは、Ｆｅ、Ｃｏ、Ｎｉ、Ｋ、Ｎａ、ＮＨ４などを表す。）
【００１５】
なお、放射性物質吸着剤１は、既に放射性物質を吸着した使用済みのものである。放射性物質を吸着した放射性物質吸着剤１としては、例えば、放射能汚染水などから放射性物質を分離するために使用されたものが挙げられる。
【００１６】
混合工程Ｓ１における放射性物質吸着剤１の混合割合は、混合物の全量に対して６０質量％以下であることが好ましい。放射性物質吸着剤１の混合割合が６０質量％以下であると、固化体４中への放射性物質の固定化率を向上させることができる。一方、放射性物質吸着剤１の混合割合は、少なすぎると、廃棄物量が増えてしまうため、４０質量％以上であることが好ましい。ここで、放射性物質の固定化率とは、放射性物質吸着剤に含まれる放射性物質のうち固化体に固定されるものの割合である。放射性物質の固定化率が高いほど、固化体に放射性物質が固定されるために好ましい。
【００１７】
粘土鉱物２は、例えば、層状構造を有している。そのため、層間に放射性物質を取り込むことができる。粘土鉱物２は、１種を単独で用いてもよく、２種以上を併用してもよい。粘土鉱物２としては、ケイ酸塩鉱物であり、Ｓｉ(ケイ素)とＯ（酸素）からなる、四面体シートと八面体シートの２：１（四面体−八面体−四面体の積層）構造を有するバーミキュライト若しくはイライト、又は１：１（四面体−八面体の積層）構造を有するカオリンを用いることが好ましい。これらは、１：１構造又は２：１構造を有することで、層間に取り込まれた放射性物質を固定化し易いと考えられる。
【００１８】
粘土鉱物２の混合割合は、放射性物質の固定化率を向上させる点で、混合物の全量に対して１質量％以上であることが好ましく、５質％以上であることがより好ましい。一方、粘土鉱物２の混合割合は、多すぎると、廃棄物量が増えてしまうため、１５質量％以下が好ましい。
【００１９】
混合工程Ｓ１に使用される土壌３としては、特に制限されるものではなく、一般に存在する土壌を使用できる。このような土壌３としては、例えば、土壌群における区分で、褐色低地土、褐色森林土、グライ土、黒ボク土、多湿黒ボク土などが挙げられるが、これらに制限されない。
【００２０】
土壌３は、粘土を含むことが好ましい。粘土を含むことにより、放射性物質の固定化率が高くなる。粘土の含有割合は、土壌３中、１５質量％以上が好ましい。粘土を１５質量％以上含有する土壌として、例えば、土性における区分で、砂質埴壌土、埴壌土、シルト質埴壌土、砂質埴土、軽埴土、シルト質埴土、重埴土が挙げられる。
【００２１】
また、土壌３は、既に放射性物質が吸着した放射能汚染土壌が好ましい。土壌３として放射性物質が吸着していない清浄な土壌を使用した場合、新たに放射能汚染土壌が発生することになる。土壌３として放射能汚染土壌を使用することにより、新たな放射能汚染土壌の発生が抑制され、放射能汚染土壌の容量の増加が抑制される。放射能汚染土壌としては、放射性物質が付着したものを広く使用できる。例えば、放射能汚染土壌として、民家、道路、里山、運動場、公園などの土壌を使用できる。
【００２２】
土壌３は、混合前に分級されて、細砂や粗砂など、粒径の大きな土壌が除去されることが好ましい。また、通常、土壌３を構成する粒子の粒径が小さくなるにつれて、放射性物質の固定化率が高くなる。例えば、分級後さらに粒径を調整して、好ましくは４５μｍ以下、より好ましくは２０μｍ以下の粒径の土壌を用いることで、放射性物質の固定化率を高めることができる。これに対し、本実施形態の処理方法では、粘土鉱物２を用いることで、土壌３の粒径を調整しなくても、高い固定化率を得ることができる。なお、分級及び粒径の調整は、分級機を使用して行うことができる。分級機としては、振動篩、気流式分級機などを使用できる。
【００２３】
土壌３の混合割合は、放射性物質の固定化率を向上させる点で、混合物の全量に対して、３５質量％以上が好ましく、４０質量％以上が好ましい。一方、土壌３の混合割合は、多すぎると、廃棄物量が増えてしまうため、６０質量％以下が好ましい。
【００２４】
混合には、公知の混合機を使用できる。混合機としては、円筒型混合機、スクリュー型混合機、スクリュー型押出機、タービュライザー、ナウター型混合機、Ｖ型混合機、双腕型ニーダー、流動式混合機、気流型混合機、回転円盤型混合機、ロールミキサー、転動式混合機、レディゲミキサー、パドルブレンダー、リボンミキサー、ロータリーブレンダー、ジャータンブラー、プラウジャーミキサー、モルタルミキサーなどが挙げられる。混合方法としては、バッチ式、連続式、これらを併用する方式のいずれも採用できる。
【００２５】
なお、混合工程Ｓ１においては、放射性物質吸着剤１、粘土鉱物２および土壌３に加えて、必要に応じて、かつ本発明の趣旨に反しない限度において、他の成分を添加できる。このような成分としては、混合、成形などを容易にする成分、放射性物質の固定化率を高める成分などが挙げられる。
【００２６】
プレス成形工程Ｓ２における成形体の形状としては、円柱状、円錐状、多角柱状、多角錐状、球状、立方体状、直方体状、円板状、多角板状などが挙げられ、特に制限されない。成形体の大きさは、固化体を保管するときの利便性などの観点から、錠剤程度の大きさから煉瓦程度の大きさが好ましい。例えば、５ｍｍ×５ｍｍ×２ｍｍ（５０ｍｍ３）程度の大きさから２１０ｍｍ×１００ｍｍ×６０ｍｍ（１２６０ｃｍ３）程度の大きさが好ましい。
【００２７】
プレス成形は、例えば、臼と、これに挿入される上杵および下杵とからなる金型を使用して行われる。具体的には、臼内に放射性物質吸着剤と土壌との混合物を充填した後、この充填された混合物に上下方向から上杵および下杵で圧力を印加することにより、成形体を得ることができる。
【００２８】
プレス圧力は、放射性物質の固定化率の点で、３００ｋｇ／ｃｍ２以上が好ましく、６００ｋｇ／ｃｍ２以上がより好ましい。プレス圧力が６００ｋｇ／ｃｍ２以上になると、放射性物質の固定化率が特に高くなる。
【００２９】
なお、プレス圧力が高くなると、金型の隙間、例えば、上杵と臼との間、または下杵と臼との間に混合物が漏れるおそれがある。このような混合物の漏れを抑制する観点から、プレス圧力は、１１００ｋｇ／ｃｍ２以下が好ましく、１０００ｋｇ／ｃｍ２以下がより好ましい。
【００３０】
熱処理工程Ｓ３は、公知の熱処理装置を使用して行うことができる。熱処理装置としては、電気炉、石油ボイラー、成形体を台車に載せて炉内を移動させながら熱処理を行うトンネルキルンなどが挙げられるが、必ずしもこれらに制限されない。
【００３１】
熱処理は、フェロシアン化物を効果的に分解できることから、大気中などの酸化雰囲気中で行われることが好ましい。また、熱処理は、３５０℃以上であることが好ましく、８５０℃以上であることがより好ましく、１０００℃程度であることがさらに好ましい。３５０℃以上であることで、フェロシアン化物が効果的に分解される。
【００３２】
粘土鉱物２としてのバーミキュライト、イライト及びカオリンは７００℃程度以上で、その結晶構造がポルサイトの結晶構造に変化すると考えられる。この際、粘土鉱物２に放射性セシウムが混合されていると、ポルサイトの結晶構造内にセシウムが取り込まれて固定化される。このように、粘土鉱物２を７００℃以上で熱処理することで、セシウムを結晶構造内に閉じ込めることができる。そのため、例えば、粘土鉱物２としてのバーミキュライト、イライト及びカオリンを用いる場合、熱処理の温度は好ましくは７００℃以上、より好ましくは８５０℃以上であると、セシウムの固定化率を極めて高くすることができる。
【００３３】
なお、熱処理の温度は高すぎると、混合物の粘土鉱物２の結晶構造が変化すること等により、固定化率が下がるおそれがあるため、１５００℃以下で行われることが好ましく、１３００℃以下で行われることがより好ましい。
【００３４】
熱処理の時間は、フェロシアン化物が十分に分解されるとともにセシウムを固定化できる時間であれば特に限定されない。熱処理の時間は、混合物の量にもよるが、好ましくは１分以上、より好ましくは１０分以上である。また、熱処理の時間は、長すぎても、固定化率が下がるおそれがあるため、２０時間以下で行われることが好ましく、１５時間以下で行われることがより好ましい。
【００３５】
なお、熱処理においては、フェロシアン化物が分解して有毒な窒素酸化物が発生する。
このため、窒素酸化物を無害化する処理を行うことが好ましい。処理方法としては、窒素酸化物を触媒によりアンモニアと反応させて無害な窒素に還元するアンモニア接触還元法、アンモニアを吹き込み無触媒で窒素酸化物を窒素に還元する無触媒還元法、活性炭の触媒作用により窒素酸化物を窒素に還元する活性炭法などが挙げられるが、必ずしもこれらに制限されない。
【００３６】
上記放射性物質吸着剤の処理方法によれば、放射性物質吸着剤の処理に広範囲に分布するとともに多量に分布する土壌３を使用することから、放射性物質吸着剤の処理コストが抑制される。また、熱処理によりフェロシアン化物が分解されることから、固化体からのシアン化物の溶出も抑制される。また、フェロシアン化物の分解に伴って放出される放射性物質が固化体を構成する粘土鉱物２あるいは土壌３に吸着されることから、放射性物質が外部に放出されることも抑制される。また、土壌３の粒径を調整しなくても高い放射性物質の固定化率を得ることができる。
【００３７】
次に、本実施形態の放射性物質吸着剤の処理方法に用いられる放射性物質吸着剤の処理装置について説明する。図２は、本実施形態の処理方法に使用される処理装置を示すブロック図である。
【００３８】
放射性物質吸着剤の処理装置１０は、土壌添加部１１、分級部１２、不要土壌回収部１３、放射性物質吸着剤添加部１４、混合部１５、成形部１６、熱処理部１７、排ガス処理部１８及び粘土鉱物添加部１９を有する。
【００３９】
土壌３は、土壌添加部１１に導入される。土壌添加部１１に導入された土壌は、分級部１２に移送されて分級される。分級部１２は、例えば、振動篩、気流式分級機などの分級機からなる。分級部１２において、細砂、粗砂が除かれて分級された土壌３は、混合部１５へと移送される。なお、土壌添加部１１に導入された土壌３のうち範囲外の粒径を有する粒子、例えば、所定の粒径よりも粒径が大きい細砂及び粗砂は、不要土壌回収部１３へと移送されて回収される。
【００４０】
放射性物質吸着剤１は、放射性物質吸着剤添加部１４に導入される。放射性物質吸着剤添加部１４に導入された放射性物質吸着剤１は、混合部１５へと移送されて、分級部１２から移送される土壌３と混合される。
【００４１】
粘土鉱物２は、粘土鉱物添加部１９に導入される。粘土鉱物添加部１９に導入された粘土鉱物２は、混合部１５へと移送されて、放射性物質吸着剤１及び土壌３と混合される。
【００４２】
混合部１５は、公知の混合機からなる。例えば、混合部１５は、円筒型混合機、スクリュー型混合機、スクリュー型押出機、タービュライザー、ナウター型混合機、Ｖ型混合機、双腕型ニーダー、流動式混合機、気流型混合機、回転円盤型混合機、ロールミキサー、転動式混合機、レディゲミキサー、パドルブレンダー、リボンミキサー、ロータリーブレンダー、ジャータンブラー、プラウジャーミキサー、モルタルミキサーなどからなる。
【００４３】
混合部１５において得られた混合物は、成形部１６に移送されて所定の形状に成形される。成形部１６は、例えば、上杵、下杵、及び臼からなる金型を有し、臼内に充填された混合物に上下方向から上杵及び下杵で圧力を印加して成形するプレス成形機からなる。
【００４４】
成形部１６において得られた成形体は、熱処理部１７に移送されて熱処理が行われる。成形体は熱処理部１７において熱処理されて固化体４が作製される。熱処理部１７としては、電気炉、石油ボイラー、成形体を台車に載せて炉内を移動させながら熱処理を行うトンネルキルンなどが挙げられるが、必ずしもこれらに制限されない。
【００４５】
熱処理部１７には、例えば、フェロシアン化物の分解により発生する有毒な窒素酸化物を含むガスを処理する排ガス処理部１８が接続されている。
【実施例】
【００４６】
以下、実施例により、さらに詳細に説明する。
【００４７】
（実施例１）
放射性物質吸着剤として、放射性セシウムを吸着したフェロシアン化物を用意した。フェロシアン化物は、粒径が１０〜６００μｍの範囲内にあり、平均粒径が３００μｍである。また、土壌として、土壌群における区分が灰色低地土であり、土性における区分が砂質埴壌土であるものを用意した。
【００４８】
放射性物質吸着剤６０質量％と、上記土壌３９質量％と、粘土鉱物としてバーミキュライト１質量％を混合し、成形して円板状の成形体を得た。なお、成形は、プレス成形により、プレス圧力が６００ｋｇ／ｃｍ２で行った。また、成形体の大きさは直径３０ｍｍ×厚さ３ｍｍとした。その後、５０分かけて成形体を１０００℃まで昇温し、さらに１０００℃で１０分間保持することにより、成形体の熱処理を行って固化体を製造した。
【００４９】
（実施例２〜６）
放射性物質吸着剤、土壌、粘土鉱物の量、粘土鉱物の種類を下記のように変更した他は、実施例１と同様にして固化体を作製した。
実施例２：放射性物質吸着剤６０質量％、土壌３５質量％、粘土鉱物（バーミキュライト）５質量％
実施例３：放射性物質吸着剤６０質量％、土壌３９質量％、粘土鉱物（カオリン）１質量％
実施例４：放射性物質吸着剤６０質量％、土壌３５質量％、粘土鉱物（カオリン）５質量％
実施例５：放射性物質吸着剤６０質量％、土壌３９質量％、粘土鉱物（イライト）１質量％
実施例６：放射性物質吸着剤６０質量％、土壌３５質量％、粘土鉱物（イライト）５質量％
【００５０】
得られた固化体中の放射性物質の固定化率を下記式によって算出した。固定化率は、熱処理を行う前の放射能と熱処理後の放射能を測定することで、それぞれ放射性セシウムの量を求め、これを用いて算出した。実施例１〜６についての固定化率の測定結果を図３のグラフに示す。
固定化率［％］＝（熱処理後の放射性セシウムの量／熱処理前の放射性セシウムの量）×１００
【００５１】
（比較例１）
実施例１において、粘土鉱物を使用せず、放射性物質吸着剤６０質量％、土壌４０質量％を用いた。他は実施例１と同様にして固化体を作製した。得られた固化体中の放射性物質の固定化率を実施例１と同様に上記式によって算出した。結果を図３のグラフに示す。
【００５２】
（参考例）
実施例１において、粘土鉱物を使用せず、放射性物質吸着剤５０質量％、土壌５０質量％を用いた。土壌は、篩分けすることで分級し、４５〜１００μｍ、２０〜４５μｍ、２０μｍ未満のそれぞれに粒径を調整したものを用いた。他は実施例１と同様にして固化体を作製した。得られた固化体中の放射性物質の固定化率を実施例１と同様に上記式によって算出した。結果を図４のグラフに示す。
【００５３】
図３より、粒径の調整をしない土壌を用いた場合、粘土鉱物を添加した固化体の放射性物質の固定化率が高いことが分かる。図４より、粒径の小さい土壌を用いる方が放射性物質の固定化率が高いことが分かる。図３、４より、粘土鉱物を５質量％以上混合した例では、粒径２０μｍ未満の土壌を用いた場合と同等の固定化率が得られることが分かる。
【００５４】
（実施例７〜９）
粘土鉱物としてバーミキュライトを用い、実施例２と同様の混合比（放射性物質吸着剤６０質量％、土壌３５質量％、粘土鉱物５質量％）で混合した。ブレス成形圧を実施例７では３００ｋｇ／ｃｍ２、実施例８では６００ｋｇ／ｃｍ２、実施例９では９００ｋｇ／ｃｍ２にして、その他は実施例１と同様に固化体を作製した。得られた固化体中の放射性物質の固定化率を上記式によって算出した。結果を図５のグラフに示す。
【００５５】
図５より、プレス圧力が３００ｋｇ／ｃｍ２以上で、固定化率９０％以上を得られていることが分かる。さらに、プレス圧力を６００ｋｇ／ｃｍ２以上にすることで、固定化率１００％を得られており、さらに固定化率が高められることが分かる。
【００５６】
（実施例１０〜１２）
粘土鉱物としてバーミキュライトを用い、放射性物質吸着剤、土壌、粘土鉱物の量を、以下のようにした他は実施例１と同様にして固化体を作製した。得られた固化体中の放射性物質の固定化率を上記式によって算出した。結果を図６のグラフに示す。
実施例１０：放射性物質吸着剤８０質量％、土壌１７質量％、粘土鉱物３質量％
実施例１１：放射性物質吸着剤６０質量％、土壌３５質量％、粘土鉱物５質量％
実施例１２：放射性物質吸着剤５０質量％、土壌４３質量％、粘土鉱物７質量％
【００５７】
図６より、放射性物質吸着剤の混合割合を６０質量％以下にすることで、固定化率が高められることが分かる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…放射性物質吸着剤、２…粘土鉱物、３…土壌、４…固化体、１０…放射性物質吸着剤の処理装置、１１…土壌添加部、１２…分級部、１３…不要土壌回収部、１４…放射性物質吸着剤添加部、１５…混合部、１６…成形部、１７…熱処理部、１８…排ガス処理部、１９…粘土鉱物添加部、Ｓ１…混合工程、Ｓ２…プレス成形工程、Ｓ３…熱処理工程。
【図１】
0006509713.tif 000002
【図２】
0006509713.tif 000003
【図３】
0006509713.tif 000004
【図４】
0006509713.tif 000005
【図５】
0006509713.tif 000006
【図６】
0006509713.tif 000007